Matériau comprenant un substrat revêtu d’un premier revêtement conducteur comprenant en partant du substrat : - un premier revêtement diélectrique, - une couche fonctionnelle métallique à base d’argent, - une couche de blocage située immédiatement au contact de la couche métallique fonctionnelle à base d’argent, choisie parmi les couches métalliques à base d'un métal ou d'un alliage métallique, les couches de nitrure métallique, les couches d’oxyde métallique et les couches d’oxynitrure métallique, d’un ou plusieurs éléments choisis parmi le titane, le nickel, le chrome, le tantale et le niobium, les couches d’oxyde d’aluminium et les couches d’oxyde de silicium, - au moins une couche métallique à base de zinc ou d’indium, située au-dessus ou en dessous de cette couche métallique fonctionnelle à base d’argent, directement au contact ou séparée par une ou plusieurs couches dont l’épaisseur totale est inférieure ou égale à 20 nm, - un deuxième revêtement diélectrique comprenant au moins une couche d’oxyde conducteur, la somme des épaisseurs des couches d’oxyde conducteur dans le deuxième revêtement diélectrique est supérieure à 30 nm. Matériau selon la revendication 1, caractérisé en ce que la couche de blocage présente une épaisseur comprise entre 0,1 et 5,0 nm. Matériau selon l'une quelconque des revendications précédentes, caractérisé en ce que la couche de blocage est choisie parmi une couche de nitrure de titane, les couches métalliques à base de nickel et/ou de chrome, les couches d’oxyde de nickel et/ou de chrome, les couches d’oxyde d’aluminium, les couches d’oxyde de silicium. Matériau selon l'une quelconque des revendications précédentes, caractérisé en ce que la couche métallique à base de zinc ou d’indium est séparée de la couche métallique fonctionnelle à base d’argent par au moins une couche de blocage. Matériau selon l'une quelconque des revendications précédentes, caractérisé en ce que l’épaisseur de toutes les couches séparant la couche métallique fonctionnelle à base d’argent de la couche métallique à base de zinc ou d’indium est inférieure ou égale à 10 nm. Matériau selon l'une quelconque des revendications précédentes, caractérisé en ce que l'épaisseur de la couche métallique à base de zinc ou d’indium est comprise de 0,2 à 10 nm. Matériau selon l'une quelconque des revendications précédentes, caractérisé en ce que le deuxième revêtement diélectrique comprend une couche d’oxyde conducteur choisie parmi l’oxyde mixte d’étain et d’indium ou l’oxyde de zinc dopé à l’aluminium et/ou au gallium. Matériau selon l'une quelconque des revendications précédentes, caractérisé en ce que le deuxième revêtement diélectrique comprend une couche d’oxyde conducteur à base d’oxyde de zinc dopé à l’aluminium d’épaisseur supérieure à 50 nm. Matériau selon l'une quelconque des revendications précédentes, caractérisé en ce que le premier revêtement diélectrique comporte au moins une couche diélectrique cristallisée, notamment à base d’oxyde de zinc, éventuellement dopé à l’aide d’au moins un autre élément, comme l’aluminium. Matériau selon l'une quelconque des revendications précédentes, caractérisé en ce que le premier revêtement diélectrique comporte : - une couche à base de nitrure ou d’oxynitrure de silicium, d’aluminium et/ou de zirconium, et/ou - une couche à base d’oxyde de zinc et d’étain. Matériau selon l'une quelconque des revendications précédentes caractérisé en ce que le revêtement conducteur a subi un traitement thermique à une température supérieure à 300 °C, de préférence 500 °C. Matériau selon la revendication précédente caractérisé en ce que la couche fonctionnelle à base d’argent comprend du zinc. Système électrochrome comprenant: - un matériau comprenant un substrat revêtu d’un premier revêtement conducteur comprenant en partant du substrat : - un premier revêtement diélectrique, - une couche fonctionnelle métallique comprenant une couche base d’argent, - une couche de blocage située immédiatement au contact de la couche métallique fonctionnelle à base d’argent, choisie parmi les couches métalliques à base d'un métal ou d'un alliage métallique, les couches de nitrure métallique, les couches d’oxyde métallique et les couches d’oxynitrure métallique d’un ou plusieurs éléments choisis parmi le titane, le nickel, le chrome, le tantale et le niobium, les couches d’oxyde d’aluminium et les couches d’oxyde de silicium, - au moins une couche métallique à base de zinc, située au-dessus ou en dessous de cette couche métallique fonctionnelle à base d’argent, directement au contact ou séparée par une ou plusieurs couches dont l’épaisseur totale est inférieure ou égale à 20 nm, - un deuxième revêtement diélectrique comprenant au moins une couche d’oxyde conducteur, la somme des épaisseurs des couches d’oxyde conducteur dans le deuxième revêtement diélectrique est supérieure à 30 nm, - une première couche active comprenant un matériau électrochrome, - une couche électrolyte, - une deuxième couche active et - un deuxième revêtement électroconducteur transparent, - éventuellement un substrat.